(57)【要約】【課題】表示装置に適用した際に、外光反射の低減と反射光の色味つきの抑制とがより高いレベルで両立できる積層体、および、表示装置を提供。【解決手段】光学異方性層、および、偏光子を含み、光学異方性層の波長４２５ｎｍにおける面内レタデーションが１００ｎｍ未満であり、光学異方性層の波長５５０ｎｍにおける面内レタデーションが１００〜１６０ｎｍであり、光学異方性層の面内遅相軸と偏光子の吸収軸とのなす角度が４５°±１０°であり、光学異方性層が式（１）の関係を満たし、式（２）の関係を満たす、積層体。  式（１）    Ｒｅ（４５０）／Ｒｅ（５５０）＜１．００  式（２）    Ｔ（４２５）／Ｔ（４５０）＜０．８０【選択図】図１
2019215416.tif 000002
【特許請求の範囲】
【請求項１】
光学異方性層、および、偏光子を含み、
前記光学異方性層の波長４２５ｎｍにおける面内レタデーションが１００ｎｍ未満であり、
前記光学異方性層の波長５５０ｎｍにおける面内レタデーションが１００〜１６０ｎｍであり、
前記光学異方性層の面内遅相軸と前記偏光子の吸収軸とのなす角度が４５°±１０°であり、
前記光学異方性層が式（１）の関係を満たし、
式（２）の関係を満たす、積層体。
式（１）    Ｒｅ（４５０）／Ｒｅ（５５０）＜１．００
式（２）    Ｔ（４２５）／Ｔ（４５０）＜０．８０
Ｒｅ（４５０）は前記光学異方性層の波長４５０ｎｍにおける面内レタデーションを表し、Ｒｅ（５５０）は前記光学異方性層の波長５５０ｎｍにおける面内レタデーションを表す。
Ｔ（４２５）は前記積層体の波長４２５ｎｍにおける透過率を表し、Ｔ（４５０）は前記積層体の波長４５０ｎｍにおける透過率を表す。
【請求項２】
前記Ｔ（４５０）が３５％以上である、請求項１に記載の積層体。
【請求項３】
前記光学異方性層が式（１−１）の関係を満たす、請求項１または２に記載の積層体。
式（１−１）    Ｒｅ（４５０）／Ｒｅ（５５０）≦０．８２
【請求項４】
前記光学異方性層が式（１−２）の関係を満たす、請求項１〜３のいずれか１項に記載の積層体。
式（１−２）    Ｒｅ（４５０）／Ｒｅ（５５０）≦０．８０
【請求項５】
式（３）の関係を満たす色素含有層を含む、請求項１〜４のいずれか１項に記載の積層体。
式（３）    Ａ（４２５）／Ａ（４５０）＜０．２００
Ａ（４２５）は、波長４２５ｎｍにおける前記色素含有層の吸光度を表す。Ａ（４５０）は、波長４５０ｎｍにおける前記色素含有層の吸光度を表す。
【請求項６】
前記色素含有層が、３５０ｎｍ以上４５０ｎｍ未満の波長範囲に極大吸収波長を有する化合物を含む、請求項５に記載の積層体。
【請求項７】
前記偏光子が、二色性色素を含む、請求項１〜６のいずれか１項に記載の積層体。
【請求項８】
請求項１〜７のいずれか１項に記載の積層体と、表示素子とを含む、表示装置。
【請求項９】
前記表示素子が、有機エレクトロルミネッセンス表示素子である、請求項８に記載の表示装置。
【発明の詳細な説明】
【技術分野】
【０００１】
本発明は、積層体、および、表示装置に関する。
【背景技術】
【０００２】
従来から、外光反射による悪影響を抑制するために、λ／４板と直線偏光板とからなる円偏光板が表示装置に使用されている。表示装置としては、例えば、有機エレクトロルミネッセンス（ＥＬ）表示装置が挙げられる。円偏光板としては、特許文献１に記載されるように、逆波長分散性の光学異方性層を用いた態様が開示されている。
【先行技術文献】
【特許文献】
【０００３】
【特許文献１】特開２０１５−２００８６１号公報
【発明の概要】
【発明が解決しようとする課題】
【０００４】
上記円偏光板においては、表示装置に適用した際に、外光反射の低減と、反射光の色味つきの抑制とがより高いレベルで両立することが望まれている。
一方、本発明者が特許文献１について検討したところ、上記２つの特性のより高いレベルでの両立が必ずしも十分でなく、更なる改良が必要であった。
【０００５】
本発明は、上記実情に鑑みて、表示装置に適用した際に、外光反射の低減と反射光の色味つきの抑制とがより高いレベルで両立できる積層体を提供することを課題とする。
また、本発明は、表示装置を提供することも課題とする。
【課題を解決するための手段】
【０００６】
本発明者らは、従来技術の問題点について鋭意検討した結果、所定の要件を満たす積層体を用いることにより、上記課題を解決できることを見出した。
すなわち、以下の構成により上記課題を解決することができることを見出した。
【０００７】
（１）  光学異方性層、および、偏光子を含み、
光学異方性層の波長４２５ｎｍにおける面内レタデーションが１００ｎｍ未満であり、
光学異方性層の波長５５０ｎｍにおける面内レタデーションが１００〜１６０ｎｍであり、
光学異方性層の面内遅相軸と偏光子の吸収軸とのなす角度が４５°±１０°であり、
光学異方性層が後述する式（１）の関係を満たし、
後述する式（２）の関係を満たす、積層体。
（２）  Ｔ（４５０）が３５％以上である、（１）に記載の積層体。
（３）  光学異方性層が後述する式（１−１）の関係を満たす、（１）または（２）に記載の積層体。
（４）  光学異方性層が後述する式（１−２）の関係を満たす、（１）〜（３）のいずれかに記載の積層体。
（５）  後述する式（３）の関係を満たす色素含有層を含む、（１）〜（４）のいずれかに記載の積層体。
（６）  色素含有層が、３５０ｎｍ以上４５０ｎｍ未満の波長範囲に極大吸収波長を有する化合物を含む、（５）に記載の積層体。
（７）  偏光子が、二色性色素を含む、（１）〜（６）のいずれかに記載の積層体。
（８）  （１）〜（７）のいずれかに記載の積層体と、表示素子とを含む、表示装置。
（９）  表示素子が、有機エレクトロルミネッセンス表示素子である、（８）に記載の表示装置。
【発明の効果】
【０００８】
本発明によれば、表示装置に適用した際に、外光反射の低減と反射光の色味つきの抑制とがより高いレベルで両立できる積層体を提供できる。
また、本発明によれば、表示装置を提供できる。
【図面の簡単な説明】
【０００９】
【図１】本発明の積層体の一実施形態の断面図である。
【図２】本発明の積層体の他の実施形態の断面図である。
【図３】本発明の積層体の他の実施形態の断面図である。
【図４】１０％値半幅を説明するための図である。
【発明を実施するための形態】
【００１０】
以下、本発明について詳細に説明する。なお、本明細書において「〜」を用いて表される数値範囲は、「〜」の前後に記載される数値を下限値および上限値として含む範囲を意味する。まず、本明細書で用いられる用語について説明する。
【００１１】
本発明において、Ｒｅ（λ）およびＲｔｈ（λ）は各々、波長λにおける面内のレタデーションおよび厚み方向のレタデーションを表す。例えば、Ｒｅ（４５０）は、波長４５０ｎｍにおける面内レタデーションを表す。特に記載がないときは、波長λは、５５０ｎｍとする。
また、ＲｅＡ（λ）およびＲｔｈＡ（λ）は、それぞれ、ポジティブＡプレートの波長λｎｍにおける面内レタデーションおよび厚み方向のレタデーションを表す。また、ＲｅＣ（λ）およびＲｔｈＣ（λ）は、それぞれ、ポジティブＣプレートの波長λｎｍにおける面内レタデーションおよび厚み方向のレタデーションを表す。
本発明において、Ｒｅ（λ）およびＲｔｈ（λ）はＡｘｏＳｃａｎ  ＯＰＭＦ−１（オプトサイエンス社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
Ｒｔｈ（λ）＝（（ｎｘ＋ｎｙ）／２−ｎｚ）×ｄ
が算出される。
なお、Ｒ０（λ）は、特段の記載がない限り、ＡｘｏＳｃａｎ  ＯＰＭＦ−１で算出される数値として表示されるものであるが、Ｒｅ（λ）を意味している。
【００１２】
本明細書において、屈折率ｎｘ、ｎｙ、および、ｎｚは、アッベ屈折率（ＮＡＲ−４Ｔ、アタゴ（株）製）を使用し、光源にナトリウムランプ（λ＝５８９ｎｍ）を用いて測定する。また、波長依存性を測定する場合は、多波長アッベ屈折計ＤＲ−Ｍ２（アタゴ（株）製）にて、干渉フィルタとの組み合わせで測定できる。
また、ポリマーハンドブック（ＪＯＨＮ ＷＩＬＥＹ＆ＳＯＮＳ，ＩＮＣ）、および、各種光学フィルムのカタログの値を使用できる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、および、ポリスチレン（１．５９）。
【００１３】
なお、本明細書では、「可視光」とは、４００〜７００ｎｍのことをいう。
また、本明細書において、角度（例えば「９０°」などの角度）、およびその関係（例えば「直交」、「平行」、および「４５°で交差」など）については、本発明が属する技術分野において許容される誤差の範囲を含むものとする。例えば、厳密な角度±１０°の範囲内であることなどを意味し、厳密な角度との誤差は、５°以下であることが好ましく、３°以下であることがより好ましい。
【００１４】
なお、本明細書において、Ａプレートは以下のように定義される。
Ａプレートは、ポジティブＡプレート（正のＡプレート）とネガティブＡプレート（負のＡプレート）との２種があり、フィルム面内の遅相軸方向（面内での屈折率が最大となる方向）の屈折率をｎｘ、面内の遅相軸と面内で直交する方向の屈折率をｎｙ、厚み方向の屈折率をｎｚとしたとき、ポジティブＡプレートは式（Ａ１）の関係を満たすものであり、ネガティブＡプレートは式（Ａ２）の関係を満たすものである。なお、ポジティブＡプレートはＲｔｈが正の値を示し、ネガティブＡプレートはＲｔｈが負の値を示す。
式（Ａ１）    ｎｘ＞ｎｙ≒ｎｚ
式（Ａ２）    ｎｙ＜ｎｘ≒ｎｚ
なお、上記「≒」とは、両者が完全に同一である場合だけでなく、両者が実質的に同一である場合も包含する。「実質的に同一」とは、例えば、（ｎｙ−ｎｚ）×ｄ（ただし、ｄはフィルムの厚みである）が、−１０〜１０ｎｍ、好ましくは−５〜５ｎｍの場合も「ｎｙ≒ｎｚ」に含まれ、（ｎｘ−ｎｚ）×ｄが、−１０〜１０ｎｍ、好ましくは−５〜５ｎｍの場合も「ｎｘ≒ｎｚ」に含まれる。
Ｃプレートは、ポジティブＣプレート（正のＣプレート）とネガティブＣプレート（負のＣプレート）との２種があり、ポジティブＣプレートは式（Ｃ１）の関係を満たすものであり、ネガティブＣプレートは式（Ｃ２）の関係を満たすものである。なお、ポジティブＣプレートはＲｔｈが負の値を示し、ネガティブＣプレートはＲｔｈが正の値を示す。
式（Ｃ１）    ｎｚ＞ｎｘ≒ｎｙ
式（Ｃ２）    ｎｚ＜ｎｘ≒ｎｙ
なお、上記「≒」とは、両者が完全に同一である場合だけでなく、両者が実質的に同一である場合も包含する。「実質的に同一」とは、例えば、（ｎｘ−ｎｙ）×ｄ（ただし、ｄはフィルムの厚みである）が、０〜１０ｎｍ、好ましくは０〜５ｎｍの場合も「ｎｘ≒ｎｙ」に含まれる。
【００１５】
本明細書において、偏光子の「吸収軸」は、吸光度の最も高い方向を意味する。「透過軸」は、「吸収軸」と９０°の角度をなす方向を意味する。
本明細書において、ポジティブＡプレートの「遅相軸」は、面内において屈折率が最大となる方向を意味する。
【００１６】
本明細書において表記される２価の基（例えば、−Ｏ−ＣＯ−）の結合方向は特に制限されず、例えば、後述する式（Ｉ）中のＤ１が−Ｏ−ＣＯ−である場合、Ａｒ側に結合している位置を＊１、Ｇ１側に結合している位置を＊２とすると、Ｄ１は＊１−Ｏ−ＣＯ−＊２であってもよく、＊１−ＣＯ−Ｏ−＊２であってもよい。
【００１７】
以下に、本発明の積層体、および、表示装置について図面を参照して説明する。
【００１８】
＜積層体＞
図１に、本発明の積層体の第１実施形態の断面図を示す。
積層体１０Ａは、光学異方性層１２と、色素含有層１４と、偏光子１６とをこの順で含む。
以下、積層体１０Ａに含まれる各部材について詳述する。
【００１９】
（光学異方性層）
光学異方性層の波長４２５ｎｍにおける面内レタデーションは１００ｎｍ未満であり、積層体を適用した表示装置の外光反射がより抑制される点、および、反射光の色味つきがより抑制される点の少なくとも一方の効果が得られる点（以下、「本発明の効果がより優れる点」ともいう）で、９５ｎｍ以下が好ましく、９０ｎｍ以下が好ましい。下限は特に制限されないが、０ｎｍ以上が好ましく、６０ｎｍ以上がより好ましい。
【００２０】
光学異方性層の波長５５０ｎｍにおける面内レタデーションが１００〜１６０ｎｍであり、本発明の効果がより優れる点で、１２０〜１６０ｎｍがより好ましく、１３０〜１５０ｎｍがさらに好ましい。
【００２１】
光学異方性層が式（１）の関係を満たす。
式（１）    Ｒｅ（４５０）／Ｒｅ（５５０）＜１．００
なかでも、反射率がより低減される点で、式（１−１）の関係を満たすことが好ましく、式（１−２）の関係を満たすことがより好ましい。
式（１−１）    Ｒｅ（４５０）／Ｒｅ（５５０）≦０．８２
式（１−２）    Ｒｅ（４５０）／Ｒｅ（５５０）≦０．８０
なお、Ｒｅ（４５０）／Ｒｅ（５５０）の下限は特に制限されないが、０．７０以上が好ましく、０．７５以上がより好ましい。
なお、Ｒｅ（４５０）は光学異方性層の波長４５０ｎｍにおける面内レタデーションを表し、Ｒｅ（５５０）は光学異方性層の波長５５０ｎｍにおける面内レタデーションを表す。
【００２２】
光学異方性層は、逆波長分散性を示すことが好ましい。なお、上記逆波長分散性は、可視光域において示されることが好ましい。
光学異方性層が逆波長分散性を示すとは、光学異方性層の面内レタデーションが逆波長分散性を示すことを意味する。つまり、光学異方性層の面内レタデーションが、測定波長が大きくなるにつれて大きくなることを意味する。なかでも、Ｒｅ（４５０）／Ｒｅ（５５０）、および、Ｒｅ（６５０）／Ｒｅ（５５０）は、以下の関係Ｘを満たすことが好ましい。
関係Ｘ：｛Ｒｅ（４５０）／Ｒｅ（５５０）｝＜｛Ｒｅ（６５０）／Ｒｅ（５５０）｝
なお、Ｒｅ（６５０）は、光学異方性層の波長６５０ｎｍにおける面内レタデーションを表す。
光学異方性層のＲｅ（６５０）／Ｒｅ（５５０）は特に制限されないが、１．０２〜１．１７が好ましい。
【００２３】
光学異方性層の厚みは特に制限されず、面内レタデーションが所定の範囲となるように調整されるが、薄型化の点から、１０μｍ以下が好ましく、０．５〜８．０μｍがより好ましく、０．５〜６．０μｍがさらに好ましい。
なお、本明細書において、光学異方性層の厚みとは、光学異方性層の平均厚みを意図する。上記平均厚みは、光学異方性層の任意の５点以上の厚みを測定して、それらを算術平均して求める。
【００２４】
光学異方性層は、液晶化合物を用いて形成される層であることが好ましい。光学異方性層の形成方法としては、後述するポジティブＡプレートの形成方法と同様の手順が挙げられる。
【００２５】
光学異方性層は、単層構造であっても、複層構造であってもよい。
光学異方性層が単層構造である場合、光学異方性層はポジティブＡプレートからなることが好ましい。
光学異方性層が複層構造である場合、光学異方性層はポジティブＡプレートと、ポジティブＣプレートとを含むことが好ましい。
以下、ポジティブＡプレートおよびポジティブＣプレートについて詳述する。
【００２６】
（ポジティブＡプレート）
ポジティブＡプレートの波長５５０ｎｍにおける面内レタデーションＲｅＡ（５５０）は、本発明の効果がより優れる点で、１００〜１６０ｎｍが好ましく、１２０〜１６０ｎｍがより好ましく、１３０〜１５０ｎｍがさらに好ましい。
ポジティブＡプレートの波長５５０ｎｍにおける厚み方向のレタデーションＲｔｈＡ（５５０）は、本発明の効果がより優れる点で、５０〜８０ｎｍが好ましく、６０〜８０ｎｍがより好ましく、６５〜７５ｎｍがさらに好ましい。
【００２７】
ポジティブＡプレートの波長４２５ｎｍにおける面内レタデーションＲｅＡ（４２５）は、本発明の効果がより優れる点で、１００ｎｍ未満が好ましく、９５ｎｍ以下が好ましく、９０ｎｍ以下が好ましい。下限は特に制限されないが、０ｎｍ以上が好ましく、６０ｎｍ以上がより好ましい。
【００２８】
ポジティブＡプレートは、式（４）の関係を満たす。
式（４）    ＲｅＡ（４５０）／ＲｅＡ（５５０）＜１．００
なかでも、本発明の効果がより優れる点で、式（４−１）の関係を満たすことが好ましく、式（４−２）の関係を満たすことがより好ましい。
式（４−１）    ＲｅＡ（４５０）／ＲｅＡ（５５０）≦０．８２
式（４−２）    ＲｅＡ（４５０）／ＲｅＡ（５５０）≦０．８０
なお、ＲｅＡ（４５０）／ＲｅＡ（５５０）の下限は特に制限されないが、０．７０以上が好ましく、０．７５以上がより好ましい。
なお、ＲｅＡ（４５０）はポジティブＡプレートの波長４５０ｎｍにおける面内レタデーションを表し、ＲｅＡ（５５０）はポジティブＡプレートの波長５５０ｎｍにおける面内レタデーションを表す。
【００２９】
ポジティブＡプレートは、逆波長分散性を示すことが好ましい。なお、上記逆波長分散性は、可視光域において示されることが好ましい。
ポジティブＡプレートが逆波長分散性を示すとは、ポジティブＡプレートの面内レタデーションが逆波長分散性を示すことを意味する。つまり、ポジティブＡプレートの面内レタデーションが、測定波長が大きくなるにつれて大きくなることを意味する。なかでも、ＲｅＡ（４５０）／ＲｅＡ（５５０）、および、ＲｅＡ（６５０）／ＲｅＡ（５５０）は、以下の関係Ｙを満たすことが好ましい。
関係Ｙ：｛ＲｅＡ（４５０）／ＲｅＡ（５５０）｝＜｛ＲｅＡ（６５０）／ＲｅＡ（５５０）｝
ポジティブＡプレートのＲｅ（６５０）／Ｒｅ（５５０）は特に制限されないが、１．０２〜１．１７が好ましい。
【００３０】
ポジティブＡプレートの厚みは特に制限されず、面内レタデーションが所定の範囲となるように調整されるが、薄型化の点から、１０μｍ以下が好ましく、０．５〜８．０μｍがより好ましく、０．５〜６．０μｍがさらに好ましい。
なお、本明細書において、ポジティブＡプレートの厚みとは、ポジティブＡプレートの平均厚みを意図する。上記平均厚みは、ポジティブＡプレートの任意の５点以上の厚みを測定して、それらを算術平均して求める。
ポジティブＡプレートは、単層構造であっても、複層構造であってもよい。
【００３１】
ポジティブＡプレートは、液晶化合物を用いて形成される層であることが好ましい。ただし、面内レタデーションなど所定の特性を満たせば、他の材料で構成されていてもよい。例えば、ポリマーフィルム（特に、延伸処理が施されたポリマーフィルム）から形成されていてもよい。
なお、従来、有機エレクトロルミネッセンス表示素子（有機ＥＬ表示パネル）は剛直な平面型が主流であった。しかし、近年、折り畳みが可能なフレキシブルな有機ＥＬ表示素子が提案されている。このようなフレキシブルな有機ＥＬ表示素子に用いる円偏光板としては、それ自体がフレキシブル性に優れることが求められる。この観点からは、液晶化合物を用いて形成されたポジティブＡプレートであれば、ポリマーフィルムよりもフレキシブル性に優れるため、フレキシブルな有機ＥＬ表示素子に好適に適用できる。
また、後段で詳述するポジティブＣプレートも、上記理由から、液晶化合物を用いて形成されたポジティブＣプレートであることが好ましい。
つまり、液晶化合物を用いて形成されたポジティブＡプレートおよび液晶化合物を用いて形成されたポジティブＣプレートを含む積層体であれば、フレキシブルな有機ＥＬ表示素子により好適に適用できる。
【００３２】
液晶化合物の種類は特に制限されないが、その形状から、棒状タイプ（棒状液晶化合物）と円盤状タイプ（円盤状液晶化合物。ディスコティック液晶化合物）とに分類できる。さらにそれぞれ低分子タイプと高分子タイプとがある。高分子とは一般に重合度が１００以上のものを指す（高分子物理・相転移ダイナミクス，土井 正男 著，２頁，岩波書店，１９９２）。なお、２種以上の棒状液晶化合物、２種以上の円盤状液晶化合物、または、棒状液晶化合物と円盤状液晶化合物との混合物を用いてもよい。
【００３３】
ポジティブＡプレートは、光学特性の温度変化および湿度変化を小さくできることから、重合性基を有する液晶化合物（棒状液晶化合物または円盤状液晶化合物）を用いて形成することがより好ましい。液晶化合物は２種類以上の混合物でもよく、その場合、少なくとも１つが２以上の重合性基を有していることが好ましい。
つまり、ポジティブＡプレートは、重合性基を有する液晶化合物（棒状液晶化合物または円盤状液晶化合物）が重合などによって固定されて形成された層であることが好ましく、この場合、層となった後はもはや液晶性を示す必要はない。
上記重合性基の種類は特に制限されず、ラジカル重合またはカチオン重合が可能な重合性基が好ましい。
ラジカル重合性基としては、公知のラジカル重合性基を用いることができ、アクリロイル基またはメタアクリロイル基が好ましい。
カチオン重合性基としては、公知のカチオン重合性基を用いることができ、具体的には、脂環式エーテル基、環状アセタール基、環状ラクトン基、環状チオエーテル基、スピロオルソエステル基、および、ビニルオキシ基などが挙げられる。なかでも、脂環式エーテル基、または、ビニルオキシ基が好ましく、エポキシ基、オキセタニル基、または、ビニルオキシ基がより好ましい。
特に、好ましい重合性基の例としては下記が挙げられる。
【００３４】
【化１】
2019215416.tif 000003
【００３５】
なかでも、ポジティブＡプレートを形成する際に用いられる液晶化合物としては、式（Ｉ）で表される化合物が好ましい。
式（Ｉ）  Ｌ１−ＳＰ１−Ａ１−Ｄ３−Ｇ１−Ｄ１−Ａｒ−Ｄ２−Ｇ２−Ｄ４−Ａ２−ＳＰ２−Ｌ２
上記式（Ｉ）中、Ｄ１、Ｄ２、Ｄ３およびＤ４は、それぞれ独立に、単結合、−Ｏ−ＣＯ−、−Ｃ（＝Ｓ）Ｏ−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−ＣＲ３Ｒ４−、−ＣＯ−Ｏ−ＣＲ１Ｒ２−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、または、−ＣＯ−ＮＲ１−を表す。
【００３６】
Ｒ１、Ｒ２、Ｒ３およびＲ４は、それぞれ独立に、水素原子、フッ素原子、または、炭素数１〜４のアルキル基を表す。
また、上記式（Ｉ）中、Ｇ１およびＧ２は、それぞれ独立に、炭素数５〜８の２価の脂環式炭化水素基を表し、脂環式炭化水素基を構成する−ＣＨ２−の１個以上が−Ｏ−、−Ｓ−または−ＮＨ−で置換されていてもよい。
また、上記式（Ｉ）中、Ａ１およびＡ２は、それぞれ独立に、単結合、炭素数６以上の芳香環、または、炭素数６以上のシクロアルキレン環を表す。
また、上記式（Ｉ）中、ＳＰ１およびＳＰ２は、それぞれ独立に、単結合、炭素数１〜１４の直鎖状もしくは分岐鎖状のアルキレン基、または、炭素数１〜１４の直鎖状もしくは分岐鎖状のアルキレン基を構成する−ＣＨ２−の１個以上が−Ｏ−、−Ｓ−、−ＮＨ−、−Ｎ（Ｑ）−、もしくは、−ＣＯ−に置換された２価の連結基を表し、Ｑは、重合性基を表す。
また、上記式（Ｉ）中、Ｌ１およびＬ２は、それぞれ独立に１価の有機基（例えば、アルキル基、または、重合性基）を表す。
なお、Ａｒが後述する式（Ａｒ−１）、式（Ａｒ−２）、式（Ａｒ−４）、または、式（Ａｒ−５）で表される基である場合、Ｌ１およびＬ２の少なくとも一方は重合性基を表す。また、Ａｒが、後述する式（Ａｒ−３）で表される基である場合は、Ｌ１およびＬ２ならびに下記式（Ａｒ−３）中のＬ３およびＬ４の少なくとも１つが重合性基を表す。
【００３７】
上記式（Ｉ）中、Ｇ１およびＧ２が示す炭素数５〜８の２価の脂環式炭化水素基としては、５員環または６員環が好ましい。また、脂環式炭化水素基は、飽和脂環式炭化水素基でも不飽和脂環式炭化水素基でもよいが、飽和脂環式炭化水素基が好ましい。Ｇ１およびＧ２で表される２価の脂環式炭化水素基としては、例えば、特開２０１２−２１０６８号公報の段落００７８の記載を参酌でき、この内容は本明細書に組み込まれる。
【００３８】
上記式（Ｉ）中、Ａ１およびＡ２が示す炭素数６以上の芳香環としては、例えば、ベンゼン環、ナフタレン環、アントラセン環、および、フェナンスロリン環などの芳香族炭化水素環；フラン環、ピロール環、チオフェン環、ピリジン環、チアゾール環、および、ベンゾチアゾール環などの芳香族複素環；が挙げられる。なかでも、ベンゼン環（例えば、１，４−フェニル基など）が好ましい。
また、上記式（Ｉ）中、Ａ１およびＡ２が示す炭素数６以上のシクロアルキレン環としては、例えば、シクロヘキサン環、および、シクロヘキセン環などが挙げられ、なかでも、シクロヘキサン環（例えば、シクロヘキサン−１，４−ジイル基など）が好ましい。
【００３９】
上記式（Ｉ）中、ＳＰ１およびＳＰ２が示す炭素数１〜１４の直鎖状または分岐鎖状のアルキレン基としては、メチレン基、エチレン基、プロピレン基、または、ブチレン基が好ましい。
【００４０】
上記式（Ｉ）中、Ｌ１およびＬ２で表される重合性基は、特に制限されないが、ラジカル重合性基（ラジカル重合可能な基）またはカチオン重合性基（カチオン重合可能な基）が好ましい。
ラジカル重合性基の好適範囲は、上述の通りである。
【００４１】
一方、上記式（Ｉ）中、Ａｒは、下記式（Ａｒ−１）〜（Ａｒ−５）で表される基からなる群から選択されるいずれかの芳香環を表す。なお、下記式（Ａｒ−１）〜（Ａｒ−５）中、＊１はＤ１との結合位置を表し、＊２はＤ２との結合位置を表す。
【００４２】
【化２】
2019215416.tif 000004
【００４３】
ここで、上記式（Ａｒ−１）中、Ｑ１は、ＮまたはＣＨを表し、Ｑ２は、−Ｓ−、−Ｏ−、または、−Ｎ（Ｒ５）−を表し、Ｒ５は、水素原子または炭素数１〜６のアルキル基を表し、Ｙ１は、置換基を有してもよい、炭素数６〜１２の芳香族炭化水素基、または、炭素数３〜１２の芳香族複素環基を表す。
Ｒ５が示す炭素数１〜６のアルキル基としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられる。
Ｙ１が示す炭素数６〜１２の芳香族炭化水素基としては、例えば、フェニル基、２，６−ジエチルフェニル基、および、ナフチル基などのアリール基が挙げられる。
Ｙ１が示す炭素数３〜１２の芳香族複素環基としては、例えば、チエニル基、チアゾリル基、フリル基、ピリジル基、および、ベンゾフリル基などのヘテロアリール基が挙げられる。なお、芳香族複素環基には、ベンゼン環と芳香族複素環とが縮合した基も含まれる。
また、Ｙ１が有していてもよい置換基としては、例えば、アルキル基、アルコキシ基、ニトロ基、アルキルスルホニル基、アルキルオキシカルボニル基、シアノ基、および、ハロゲン原子などが挙げられる。
アルキル基としては、例えば、炭素数１〜１８の直鎖状、分岐鎖状または環状のアルキル基が好ましく、炭素数１〜８のアルキル基（例えば、メチル基、エチル基、プロピル基、イソプロピル基、ｎ−ブチル基、イソブチル基、ｓｅｃ−ブチル基、ｔ−ブチル基、および、シクロヘキシル基）がより好ましく、炭素数１〜４のアルキル基がさらに好ましく、メチル基またはエチル基が特に好ましい。
アルコキシ基としては、例えば、炭素数１〜１８のアルコキシ基が好ましく、炭素数１〜８のアルコキシ基（例えば、メトキシ基、エトキシ基、ｎ−ブトキシ基、および、メトキシエトキシ基）がより好ましく、炭素数１〜４のアルコキシ基がさらに好ましく、メトキシ基またはエトキシ基が特に好ましい。
ハロゲン原子としては、例えば、フッ素原子、塩素原子、臭素原子、および、ヨウ素原子などが挙げられ、フッ素原子、または、塩素原子が好ましい。
【００４４】
また、上記式（Ａｒ−１）〜（Ａｒ−５）中、Ｚ１、Ｚ２およびＺ３は、それぞれ独立に、水素原子、炭素数１〜２０の１価の脂肪族炭化水素基、炭素数３〜２０の１価の脂環式炭化水素基、炭素数６〜２０の１価の芳香族炭化水素基、ハロゲン原子、シアノ基、ニトロ基、−ＮＲ６Ｒ７、または、−ＳＲ８を表し、Ｒ６〜Ｒ８は、それぞれ独立に、水素原子または炭素数１〜６のアルキル基を表し、Ｚ１およびＺ２は、互いに結合して環を形成してもよい。環は、脂環式、複素環、および、芳香環のいずれであってもよく、芳香環であることが好ましい。なお、形成される環には、置換基が置換していてもよい。
炭素数１〜２０の１価の脂肪族炭化水素基としては、炭素数１〜１５のアルキル基が好ましく、炭素数１〜８のアルキル基がより好ましく、メチル基、エチル基、イソプロピル基、ｔｅｒｔ−ペンチル基（１，１−ジメチルプロピル基）、ｔｅｒｔ−ブチル基、または、１，１−ジメチル−３，３−ジメチル−ブチル基がさらに好ましく、メチル基、エチル基、または、ｔｅｒｔ−ブチル基が特に好ましい。
炭素数３〜２０の１価の脂環式炭化水素基としては、例えば、シクロプロピル基、シクロブチル基、シクロペンチル基、シクロヘキシル基、シクロヘプチル基、シクロオクチル基、シクロデシル基、メチルシクロヘキシル基、および、エチルシクロヘキシル基などの単環式飽和炭化水素基；シクロブテニル基、シクロペンテニル基、シクロヘキセニル基、シクロヘプテニル基、シクロオクテニル基、シクロデセニル基、シクロペンタジエニル基、シクロヘキサジエニル基、シクロオクタジエニル基、および、シクロデカジエン基などの単環式不飽和炭化水素基；ビシクロ［２．２．１］ヘプチル基、ビシクロ［２．２．２］オクチル基、トリシクロ［５．２．１．０２，６］デシル基、トリシクロ［３．３．１．１３，７］デシル基、テトラシクロ［６．２．１．１３，６．０２，７］ドデシル基、および、アダマンチル基などの多環式飽和炭化水素基；が挙げられる。
炭素数６〜２０の１価の芳香族炭化水素基としては、例えば、フェニル基、２，６−ジエチルフェニル基、ナフチル基、および、ビフェニル基などが挙げられ、炭素数６〜１２のアリール基（特にフェニル基）が好ましい。
ハロゲン原子としては、例えば、フッ素原子、塩素原子、臭素原子、および、ヨウ素原子などが挙げられ、フッ素原子、塩素原子、または、臭素原子が好ましい。
一方、Ｒ６〜Ｒ８が示す炭素数１〜６のアルキル基としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられる。
【００４５】
また、上記式（Ａｒ−２）および（Ａｒ−３）中、Ａ３およびＡ４は、それぞれ独立に、−Ｏ−、−Ｎ（Ｒ９）−、−Ｓ−、および、−ＣＯ−からなる群から選択される基を表し、Ｒ９は、水素原子または置換基を表す。
Ｒ９が示す置換基としては、上記式（Ａｒ−１）中のＹ１が有していてもよい置換基と同様のものが挙げられる。
【００４６】
また、上記式（Ａｒ−２）中、Ｘは、水素原子または置換基が結合していてもよい第１４〜１６族の非金属原子を表す。
また、Ｘが示す第１４族〜第１６族の非金属原子としては、例えば、酸素原子、硫黄原子、置換基を有する窒素原子、置換基を有する炭素原子が挙げられ、置換基としては、上記式（Ａｒ−１）中のＹ１が有していてもよい置換基と同様のものが挙げられる。
【００４７】
また、上記式（Ａｒ−３）中、Ｄ５およびＤ６は、それぞれ独立に、単結合、−Ｏ−ＣＯ−、−Ｃ（＝Ｓ）Ｏ−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−ＣＲ３Ｒ４−、−ＣＯ−Ｏ−ＣＲ１Ｒ２−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、または、−ＣＯ−ＮＲ１−を表す。Ｒ１、Ｒ２、Ｒ３およびＲ４は、それぞれ独立に、水素原子、フッ素原子、または、炭素数１〜４のアルキル基を表す。
【００４８】
また、上記式（Ａｒ−３）中、ＳＰ３およびＳＰ４は、それぞれ独立に、単結合、炭素数１〜１２の直鎖状もしくは分岐鎖状のアルキレン基、または、炭素数１〜１２の直鎖状もしくは分岐鎖状のアルキレン基を構成する−ＣＨ２−の１個以上が−Ｏ−、−Ｓ−、−ＮＨ−、−Ｎ（Ｑ）−、もしくは、−ＣＯ−に置換された２価の連結基を表し、Ｑは、重合性基を表す。
【００４９】
また、上記式（Ａｒ−３）中、Ｌ３およびＬ４は、それぞれ独立に１価の有機基（例えば、アルキル基、または、重合性基）を表し、上述したように、Ｌ３およびＬ４ならびに上記式（Ｉ）中のＬ１およびＬ２の少なくとも１つが重合性基を表す。
【００５０】
また、上記式（Ａｒ−４）〜（Ａｒ−５）中、Ａｘは、芳香族炭化水素環および芳香族複素環からなる群から選ばれる少なくとも１つの芳香環を有する、炭素数２〜３０の有機基を表す。
また、上記式（Ａｒ−４）〜（Ａｒ−５）中、Ａｙは、水素原子、置換基を有していてもよい炭素数１〜６のアルキル基、または、芳香族炭化水素環および芳香族複素環からなる群から選択される少なくとも１つの芳香環を有する、炭素数２〜３０の有機基を表す。
ここで、ＡｘおよびＡｙにおける芳香環は、置換基を有していてもよく、ＡｘとＡｙとが結合して環を形成していてもよい。
また、Ｑ３は、水素原子、または、置換基を有していてもよい炭素数１〜６のアルキル基を表す。
ＡｘおよびＡｙとしては、国際公開第２０１４／０１０３２５号パンフレットの段落００３９〜００９５に記載されたものが挙げられる。
また、Ｑ３が示す炭素数１〜６のアルキル基としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられ、置換基としては、上記式（Ａｒ−１）中のＹ１が有していてもよい置換基と同様のものが挙げられる。
【００５１】
なかでも、本発明の効果がより優れる点で、Ａ１およびＡ２の少なくとも一方が、炭素数６以上のシクロアルキレン環であることが好ましく、Ａ１およびＡ２の一方が、炭素数６以上のシクロアルキレン環であることがより好ましい。
【００５２】
ポジティブＡプレートの形成方法は特に制限されず、公知の方法が挙げられる。
なかでも、面内レタデーションの制御がしやすい点から、重合性基を有する液晶化合物（以後、単に「重合性液晶化合物」とも称する）を含むポジティブＡプレート形成用組成物（以後、単に「組成物」とも称する）を塗布して塗膜を形成し、塗膜に配向処理を施して重合性液晶化合物を配向させ、得られた塗膜に対して硬化処理（紫外線の照射（光照射処理）または加熱処理）を施して、ポジティブＡプレートを形成する方法が好ましい。
以下、上記方法の手順について詳述する。
【００５３】
まず、支持体上に、組成物を塗布して塗膜を形成し、塗膜に配向処理を施して重合性液晶化合物を配向させる。
使用される組成物は、重合性液晶化合物を含む。重合性液晶化合物の定義は、上述した通りである。
【００５４】
組成物中における重合性液晶化合物の含有量は特に制限されないが、ポジティブＡプレートの面内レタデーションの制御がしやすい点から、組成物中の全固形分に対して、５０質量％以上が好ましく、７０質量％以上がより好ましく、９０質量％以上がさらに好ましい。上限は特に制限されないが、９９質量％以下の場合が多い。
なお、組成物中の全固形分には、溶媒は含まれない。
【００５５】
上記組成物には、上述した重合性液晶化合物以外の成分が含まれていてもよい。
例えば、組成物には、重合性基を有さない液晶化合物が含まれていてもよい。重合性基を有さない液晶化合物としては、例えば、式（Ｉ）中のＬ１およびＬ２がいずれも重合性基以外の基である液晶化合物が挙げられる。
【００５６】
また、組成物には、重合開始剤が含まれていてもよい。使用される重合開始剤は、重合反応の形式に応じて選択され、例えば、熱重合開始剤、および、光重合開始剤が挙げられる。例えば、光重合開始剤としては、α−カルボニル化合物、アシロインエーテル、α−炭化水素置換芳香族アシロイン化合物、多核キノン化合物、および、トリアリールイミダゾールダイマーとｐ−アミノフェニルケトンとの組み合わせなどが挙げられる。
組成物中における重合開始剤の含有量は、組成物の全固形分に対して、０．０１〜２０質量％が好ましく、０．５〜５質量％がより好ましい。
【００５７】
また、組成物には、重合性モノマーが含まれていてもよい。
重合性モノマーとしては、ラジカル重合性またはカチオン重合性の化合物が挙げられる。なかでも、多官能性ラジカル重合性モノマーが好ましい。また、重合性モノマーとしては、上記の重合性基を有する液晶化合物と共重合性のモノマーが好ましい。例えば、特開２００２−２９６４２３号公報中の段落［００１８］〜［００２０］に記載の重合性モノマーが挙げられる。
組成物中における重合性モノマーの含有量は、重合性液晶化合物の全質量に対して、１〜５０質量％が好ましく、２〜３０質量％がより好ましい。
【００５８】
また、組成物には、界面活性剤が含まれていてもよい。
界面活性剤としては、従来公知の化合物が挙げられるが、特にフッ素系化合物が好ましい。例えば、特開２００１−３３０７２５号公報中の段落［００２８］〜［００５６］に記載の化合物、および、特願２００３−２９５２１２号明細書中の段落［００６９］〜［０１２６］に記載の化合物が挙げられる。
【００５９】
また、組成物には、溶媒が含まれていてもよい。溶媒としては、有機溶媒が好ましい。有機溶媒としては、アミド（例：Ｎ，Ｎ−ジメチルホルムアミド）、スルホキシド（例：ジメチルスルホキシド）、ヘテロ環化合物（例：ピリジン）、炭化水素（例：ベンゼン、ヘキサン）、アルキルハライド（例：クロロホルム、ジクロロメタン）、エステル（例：酢酸メチル、酢酸エチル、酢酸ブチル）、ケトン（例：アセトン、メチルエチルケトン）、および、エーテル（例：テトラヒドロフラン、１，２−ジメトキシエタン）が挙げられる。なお、２種類以上の有機溶媒を併用してもよい。
【００６０】
また、組成物には、垂直配向剤、および、水平配向剤などの各種配向制御剤が含まれていてもよい。これらの配向制御剤は、界面側において液晶化合物を水平または垂直に配向制御可能な化合物である。
さらに、組成物には、上記成分以外に、密着改良剤、可塑剤、および、ポリマーなどが含まれていてもよい。
【００６１】
使用される支持体は、組成物を塗布するための基材として機能を有する部材である。支持体は、組成物を塗布および硬化させた後に剥離される仮支持体であってもよい。
支持体（仮支持体）としては、プラスチックフィルムの他、ガラス基板を用いてもよい。プラスチックフィルムを構成する材料としては、ポリエチレンテレフタレート（ＰＥＴ）などのポリエステル樹脂、ポリカーボネート樹脂、（メタ）アクリル樹脂、エポキシ樹脂、ポリウレタン樹脂、ポリアミド樹脂、ポリオレフィン樹脂、セルロース誘導体、シリコーン樹脂、および、ポリビニルアルコール（ＰＶＡ）などが挙げられる。
支持体の厚みは、５〜１０００μｍ程度であればよく、１０〜２５０μｍが好ましく、１５〜９０μｍがより好ましい。
【００６２】
なお、必要に応じて、支持体上には、配向膜を配置してもよい。
配向膜は、一般的には、ポリマーを主成分とする。配向膜用ポリマーとしては、多数の文献に記載があり、多数の市販品を入手できる。利用されるポリマーは、ポリビニルアルコール、ポリイミド、または、その誘導体が好ましい。
なお、配向膜には、公知のラビング処理が施されることが好ましい。
また、配向膜としては、いわゆる光配向膜を用いてもよい。
配向膜の厚みは、０．０１〜１０μｍが好ましく、０．０１〜１μｍがより好ましい。
【００６３】
組成物の塗布方法としては、カーテンコーティング法、ディップコーティング法、スピンコーティング法、印刷コーティング法、スプレーコーティング法、スロットコーティング法、ロールコーティング法、スライドコーティング法、ブレードコーティング法、グラビアコーティング法、および、ワイヤーバー法などが挙げられる。いずれの方法で塗布する場合においても、単層塗布が好ましい。
【００６４】
支持体上に形成された塗膜に、配向処理を施して、塗膜中の重合性液晶化合物を配向させる。
配向処理は、室温により塗膜を乾燥させる、または、塗膜を加熱することにより行うことができる。配向処理で形成される液晶相は、サーモトロピック性液晶化合物の場合、一般に温度または圧力の変化により転移させることができる。リオトロピック性液晶化合物の場合には、溶媒量などの組成比によっても転移させることができる。
なお、塗膜を加熱する場合の条件は特に制限されないが、加熱温度としては５０〜１５０℃が好ましく、加熱時間としては１０秒間〜５分間が好ましい。
【００６５】
次に、重合性液晶化合物が配向された塗膜に対して硬化処理を施す。
重合性液晶化合物が配向された塗膜に対して実施される硬化処理の方法は特に制限されず、例えば、光照射処理および加熱処理が挙げられる。なかでも、製造適性の点から、光照射処理が好ましく、紫外線照射処理がより好ましい。
光照射処理の照射条件は特に制限されないが、５０〜１０００ｍＪ／ｃｍ２の照射量が好ましい。
【００６６】
（ポジティブＣプレート）
ポジティブＣプレートの波長５５０ｎｍにおける厚み方向のレタデーションであるＲｔｈＣ（５５０）は特に制限されないが、本発明の効果がよりすぐれる点で、−９０〜−５０ｎｍが好ましく、−８０〜−６０ｎｍがより好ましく、−７５〜−６５ｎｍがさらに好ましい。
ポジティブＣプレートの波長５５０ｎｍにおける面内レタデーションＲｅＣ（５５０）は、本発明の効果がより優れる点で、０〜２０ｎｍが好ましく、０〜１０ｎｍがより好ましい。
【００６７】
ポジティブＣプレートは、本発明の効果がより優れる点で、逆波長分散性を示すことが好ましい。なお、上記逆波長分散性は、可視光域において示されることが好ましい。
ポジティブＣプレートが逆波長分散性を示すとは、ポジティブＣプレートの厚み方向のレタデーションが逆波長分散性を示すことを意味する。つまり、ポジティブＣプレートの厚み方向のレタデーションが、測定波長が大きくなるにつれて大きくなることを意味する。言い換えると、後述するＲｔｈＣ（４５０）／ＲｔｈＣ（５５０）、および、ＲｔｈＣ（６５０）／ＲｔｈＣ（５５０）は、以下の関係Ｚを満たすことが好ましい。
関係Ｚ：｛ＲｔｈＣ（４５０）／ＲｔｈＣ（５５０）｝＜｛ＲｔｈＣ（６５０）／ＲｔｈＣ（５５０）｝
【００６８】
ポジティブＣプレートの厚みは特に制限されず、薄型化の点から、６μｍ以下が好ましく、０．５〜５．０μｍがより好ましく、１〜３．０μｍがさらに好ましい。
なお、本明細書において、ポジティブＣプレートの厚みとは、ポジティブＣプレートの平均厚みを意図する。上記厚みは、ポジティブＣプレートの任意の５点以上の厚みを測定して、それらを算術平均して求める。
【００６９】
ポジティブＣプレートを構成する材料は上記特性を示せば特に制限されず、上述したポジティブＡプレートで述べた態様が挙げられる。なかでも、上記特性の制御がしやすい点で、ポジティブＣプレートは、重合性基を有する液晶化合物（棒状液晶化合物または円盤状液晶化合物）が重合などによって固定されて形成された層であることが好ましく、この場合、層となった後はもはや液晶性を示す必要はない。なかでも、ポジティブＣプレートは、ポジティブＡプレートと同様に、式（Ｉ）で表される化合物を用いて形成されることが好ましい。
ポジティブＣプレートの形成方法は特に制限されず、公知の方法が採用でき、例えば、上述したポジティブＡプレートを形成する方法が挙げられる。
【００７０】
なお、ポジティブＡプレートが液晶化合物を含む組成物Ａを用いて形成され、ポジティブＣプレートも液晶化合物を含む組成物Ｃを用いて形成される場合、組成物Ａ中に含まれる液晶化合物と組成物Ｃ中に含まれる液晶化合物とは同一の種類であることが好ましい。
【００７１】
（色素含有層）
色素含有層には、所定の吸収特性を示す色素が含まれる。積層体の第１実施形態においては、色素含有層が含まれることにより、後述する式（２）の関係が達成される。
色素含有層に含まれる色素は特に制限されないが、３５０ｎｍ以上４５０ｎｍ未満の波長範囲に極大吸収波長を有する化合物（以後、「特定化合物」ともいう）が好ましい。
なかでも、特定化合物の極大吸収波長は、３５０〜４１０ｎｍの波長範囲にあることが好ましく、３７０〜４１０ｎｍの波長範囲にあることがより好ましい。
上記極大吸収波長の測定方法は、特定化合物５ｍｇをクロロホルム１０００ｍＬに溶解させた溶液を用いて、分光光度計（ＵＶ−３１５０  島津製作所製）にて吸収スペクトル（測定範囲：３００〜７００ｎｍ）を測定して、極大吸収波長を求める。
【００７２】
色素含有層に含まれる色素の吸収スペクトルにおける長波長側の吸収の形状は特に制限されないが、積層体を適用した表示装置の反射光の色味つきがより抑制される点で、下記式で表される１０％値半幅が、１００ｎｍ以下であることが好ましく、６０ｎｍ以下であることがより好ましい。下限は特に制限されないが、３０ｎｍ以上の場合が多い。
１０％値半幅  ＝  λ１０％  −  λｍａｘ
図４に示すように、λｍａｘは極大吸収波長を表し、λ１０％は極大吸収波長よりも長波長側に位置し、上記極大吸収波長の吸光度（Ａｂｓｍａｘ）の１／１０となる吸光度（Ａｂｓ１０％）となる波長を表し、１０％値半幅は図９中のＷに該当する。
上記λｍａｘおよびλ１０％は、特定化合物５ｍｇをクロロホルム１０００ｍＬに溶解させた溶液を用いて、分光光度計（ＵＶ−３１５０  島津製作所製）にて吸収スペクトルを測定して、それぞれを求める。
【００７３】
色素含有層の波長４５０ｎｍにおける吸光度に対する波長４２５ｎｍにおける吸光度の比（色素含有層の波長４２５ｎｍにおける吸光度／色素含有層の波長４５０ｎｍにおける吸光度）は特に制限されないが、０．３００以下が好ましく、積層体を適用した表示装置の反射光の色味つきがより抑制される点で、式（３）の関係を満たすことがより好ましく、式（３−１）の関係を満たすことがさらに好ましい。
式（３）      Ａ（４２５）／Ａ（４５０）＜０．２００
式（３−１）  Ａ（４２５）／Ａ（４５０）≦０．１００
Ａ（４２５）は、波長４２５ｎｍにおける色素含有層の吸光度を表す。Ａ（４５０）は、波長４５０ｎｍにおける色素含有層の吸光度を表す。
Ａ（４２５）／Ａ（４５０）の下限は特に制限されないが、０．０００１以上の場合が多い。
上記色素含有層の波長４５０ｎｍにおける吸光度および波長４２５ｎｍにおける吸光度は、可視域に吸収をもたない基材上に色素含有層を作製し、分光光度計(ＵＶ−３１５０ 島津製作所製)にて測定したスペクトルより求めることができる。
【００７４】
色素含有層に含まれる色素の分子量は特に制限されないが、溶解性の点から、１０００以下が好ましく、６００以下がより好ましい。下限は特に制限されないが、２００以上の場合が多い。
【００７５】
色素含有層に含まれる色素は特に制限さないが、ジメチン化合物（ジメチン骨格を有する化合物）、アゾ化合物（アゾ骨格を有する化合物）、アゾメチン化合物（アゾメチン骨格を有する化合物）、ピラゾロン化合物（ピラゾロン骨格を有する化合物）、ベンゾフェノン化合物（ベンゾフェノン骨格を有する化合物）、ベンゾトリアゾール化合物（ベンゾトリアゾール骨格を有する化合物）、ベンゾオキサジノン化合物（ベンゾオキサジノン骨格を有する化合物）、キノリン化合物（キノリン骨格を有する化合物）、キノフタロン化合物（キノフタロン骨格を有する化合物）、ナフタレン化合物（ナフタレン骨格を有する化合物）、および、アントラセン化合物（アントラセン骨格を有する化合物）が挙げられる。
なお、上記で例示する化合物は、所定の基本骨格を有していれば他の骨格または置換基を有していてもよい。例えば、ナフタレン化合物としては、ナフタレン骨格を有していれば他の環構造を含んでいてもよいし、所定の置換基（例えば、アルキル基）を含んでいてもよい。
【００７６】
色素としては、より具体的には、市販の紫外線吸収剤、特開２０１７−１４２４１２号公報で例示される光選択吸収性化合物、および、特許第５２３６２９３号公報に記載される化合物が挙げられる。
【００７７】
色素含有層中における色素の含有量は特に制限されないが、本発明の効果がより優れる点で、色素含有量全質量に対して、０．０１〜１０質量％が好ましく、０．０１〜５質量％がより好ましい。
【００７８】
色素含有層は、上述した色素以外に、他の成分を含んでいてもよい。
他の成分としては、樹脂が挙げられる。
樹脂は特に制限されないが、例えば、（メタ）アクリル樹脂、ポリエステル樹脂、ポリカーボネート樹脂、エポキシ樹脂、ポリウレタン樹脂、ポリアミド樹脂、ポリオレフィン樹脂、セルロース誘導体、および、シリコーン樹脂が挙げられる。
色素含有層中における樹脂の含有量は特に制限されないが、本発明の効果がより優れる点で、色素含有量全質量に対して、５０〜９９．９質量％が好ましく、８０〜９９質量％がより好ましい。
【００７９】
色素含有層は、いわゆる貼合層（色素含有貼合層）であってもよい。つまり、上述した光学異方性層と後述する偏光子との密着性を向上させる層であってもよい。
貼合層としては、公知の各種の材料からなる層が挙げられる。例えば、貼り合わせる際には流動性を有し、その後、固体になる、接着剤からなる層（接着剤層）でも、貼り合わせる際にゲル状（ゴム状）の柔らかい固体で、その後もゲル状の状態が変化しない、粘着剤からなる層（粘着剤層）でもよい。つまり、色素含有層は、色素を含む接着剤層、または、色素を含む粘着剤層であってもよい。
【００８０】
色素含有層が粘着剤層（色素含有粘着剤層）である場合、樹脂としては、（メタ）アクリル樹脂が好ましい。
（メタ）アクリル樹脂は、アルキル（メタ）アクリレート由来の繰り返し単位を含むことが好ましい。アルキル（メタ）アクリレートとしては、直鎖状または分岐鎖状の炭素数１〜２４のアルキル（メタ）アクリレートが挙げられる。アルキル（メタ）アクリレートとしては、例えば、ｎ−ブチル（メタ）アクリレート、ｓ−ブチル（メタ）アクリレート、ｔ−ブチル（メタ）アクリレート、イソブチル（メタ）アクリレート、ｎ−ペンチル（メタ）アクリレート、イソペンチル（メタ）アクリレート、イソヘキシル（メタ）アクリレート、イソヘプチル（メタ）アクリレート、２−エチルヘキシル（メタ）アクリレート、イソオクチル（メタ）アクリレート、および、イソノニル（メタ）アクリレートなどが挙げられる。
また、（メタ）アクリル樹脂は、極性基を有する単量体由来の繰り返し単位を含むことが好ましい。極性基としては、カルボキシル基、水酸基、アミノ基、および、エポキシ基などが挙げられる。極性基を有する単量体としては、例えば、（メタ）アクリル酸２−ヒドロキシエチル、（メタ）アクリル酸２−ヒドロキシプロピル、（メタ）アクリル酸２−または３−クロロ−２−ヒドロキシプロピル、および、ジエチレングリコールモノ（メタ）アクリレートなどの水酸基を有する不飽和単量体；アクリロイルモルホリン、ビニルカプロラクタム、Ｎ−ビニル−２−ピロリドン、テトラヒドロフルフリル（メタ）アクリレート、カプロラクトン変性テトラヒドロフルフリルアクリレート、３，４−エポキシシクロヘキシルメチル（メタ）アクリレート、グリシジル（メタ）アクリレート、および、２，５−ジヒドロフラン、Ｎ，Ｎ−ジメチルアミノエチル（メタ）アクリレートなどが挙げられる。
【００８１】
（メタ）アクリル樹脂中におけるアルキル（メタ）アクリレート由来の繰り返し単位の含有量は、（メタ）アクリル樹脂の全繰り返し単位に対して、５０〜９９．９質量％が好ましく、７０〜９９．９質量％がより好ましい。
（メタ）アクリル樹脂中における極性基を有する単量体由来の繰り返し単位の含有量は、（メタ）アクリル樹脂の全繰り返し単位に対して、０．１〜５０質量％が好ましく、０．１〜３０質量％がより好ましい。
【００８２】
色素含有層の製造方法は特に制限されず、例えば、色素、および、樹脂またはその前駆体（いわゆるモノマー）を含む組成物を所定の基材上に塗布して塗膜を形成し、必要に応じて、塗膜に対して硬化処理を施す方法が挙げられる。
硬化処理の方法としては、例えば、光照射処理、および、加熱処理が挙げられる。
【００８３】
色素含有層の厚みは特に制限されないが、膜厚精度および薄型化の点から、０．３〜５０μｍが好ましく、１〜２０μｍがより好ましい。
【００８４】
（偏光子）
偏光子は、自然光を特定の直線偏光に変換する機能を有するいわゆる直線偏光子であればよい。偏光子としては、特に限定されないが、吸収型偏光子が挙げられる。
偏光子の種類は特に制限はなく、例えば、ヨウ素系偏光子、二色性色素を利用した色素系偏光子、ポリエン系偏光子、および、ワイヤーグリッドを用いた偏光子が挙げられる。ヨウ素系偏光子、および、色素系偏光子は、一般に、ポリビニルアルコールにヨウ素または二色性色素を吸着させ、延伸することで作製される。
偏光子の膜厚は、５０μｍ以下が好ましく、３０μｍ以下がより好ましく、２０μｍ以下がさらに好ましい。また、偏光子の膜厚は、０．１μｍ以上が好ましく、１μｍ以上がより好ましく、５μｍ以上がさらに好ましく、８μｍ以上が特に好ましい。
【００８５】
偏光子としては、可視域に吸収を有する二色性色素を含むサーモトロピック液晶組成物を用い、塗布等により作製した塗布型偏光子も好ましい。塗布型偏光子を用いることにより、ポリビニルアルコールを延伸した偏光子に対して、さらなる薄膜化が実現できる。また、曲げ等の外力が付加された場合においても、光学特性の変化が少ない偏光子を提供できる。
【００８６】
二色性色素を含むサーモトロピック液晶組成物としては、例えば、特開２０１１−２３７５１３号公報に記載されているサーモトロピック液晶性二色性色素、及び、少なくとも１種のサーモトロピック液晶性高分子を含有する組成物、ならびに、特開２０１２−１４１５９７号公報に記載されている重合性液晶化合物、二色性色素、および、重合開始剤を含有する組成物が挙げられる。
【００８７】
上述した塗布型偏光子の膜厚としては、２５０ｎｍ以上が好ましく、３５０ｎｍ以上がより好ましく、４５０ｎｍ以上がさらに好ましく、１０００ｎｍ以下が好ましく、８００ｎｍ以下がより好ましい。
【００８８】
偏光子の厚みは特に制限されないが、取り扱い性に優れると共に、光学特性にも優れる点より、３５μｍ以下が好ましく、３〜２５μｍがより好ましく、４〜１５μｍがさらに好ましい。上記厚みであれば、画像表示装置の薄型化にも対応可能となる。
【００８９】
光学異方性層の面内遅相軸と偏光子の吸収軸とのなす角度θは、４５±１０°である。つまり、上記角度θは、３５〜５５°が好ましい。なかでも、本発明の効果がより優れる点で、光学異方性層の面内遅相軸と偏光子の吸収軸とのなす角度θは、４０〜５０°がより好ましく、４２〜４８°がさらに好ましい。
なお、上記角度とは、光学異方性層表面の法線方向から視認した際の、光学異方性層の面内遅相軸と偏光子の吸収軸とのなす角度を意図する。
【００９０】
（積層体）
積層体は、上述した光学異方性層、色素含有層、および、偏光子を含む。
積層体は、式（２）の関係を満たす。
式（２）    Ｔ（４２５）／Ｔ（４５０）＜０．８０
Ｔ（４２５）は積層体の波長４２５ｎｍにおける透過率を表し、Ｔ（４５０）は積層体の波長４５０ｎｍにおける透過率を表す。
なかでも、積層体を適用した表示装置の反射光の色味つきがより抑制される点で、Ｔ（４２５）／Ｔ（４５０）は０．７０より小さいことが好ましい。下限は特に制限されないが、０．１０以上の場合が多く、０．３０以上の場合が多い。
【００９１】
Ｔ（４２５）の範囲は特に制限されないが、積層体を適用した表示装置の反射光の色味つきがより抑制される点で、０〜３０％が好ましく、５〜２０％がより好ましい。
Ｔ（４５０）の範囲は特に制限されないが、積層体を適用した表示装置の反射光の色味つきがより抑制される点で、３０％以上が好ましく、３５％以上がより好ましい。
【００９２】
上記Ｔ（４２５）およびＴ（４５０）は、分光光度計（ＵＶ−３１５０；（株）島津製作所製）により測定する。
【００９３】
積層体は、上記式（２）の関係を満たせば、光学異方性層、色素含有層、および、偏光子以外の層を含んでいてもよい。
【００９４】
例えば、積層体は、液晶化合物の配向方向を規定する機能を有する配向膜を含んでいてもよい。配向膜の配置位置は特に制限されないが、例えば、光学異方性層に隣接する位置に配置される。
配向膜を構成する材料、および、配向膜の厚みは、上述した通りである。
また、積層体は、接着剤層および粘着剤層などの貼合層を含んでいてもよい。貼合層は、例えば、各層間を接着するための２つの層の間に配置されていてもよい。
【００９５】
また、積層体は、支持体を含んでいてもよい。支持体としては、いわゆる透明支持体が好ましい。
また、透明支持体としては、公知の透明支持体が挙げられる。また、透明支持体を形成する材料としては、トリアセチルセルロースに代表されるセルロース系ポリマー（以下、セルロースアシレートという）、熱可塑性ノルボルネン系樹脂（日本ゼオン（株）製のゼオネックスおよびゼオノア、ならびに、ＪＳＲ（株）製のアートンなど）、（メタ）アクリル系樹脂、および、ポリエステル系樹脂が挙げられる。
【００９６】
また、積層体は、偏光子上に保護層（偏光子保護層）を含んでいてもよい。
偏光子保護層の構成は特に制限されず、例えば、透明支持体またはハードコート層であってもよく、透明支持体とハードコート層との積層体であってもよい。
ハードコート層としては、公知の層を使用でき、例えば、上述した多官能モノマーを重合硬化して得られる層であってもよい。
また、透明支持体としては、公知の透明支持体が挙げられる。また、透明支持体を形成する材料としては、トリアセチルセルロースに代表されるセルロース系ポリマー（以下、セルロースアシレートという）、熱可塑性ノルボルネン系樹脂（日本ゼオン（株）製のゼオネックスおよびゼオノア、ならびに、ＪＳＲ（株）製のアートンなど）、（メタ）アクリル系樹脂、および、ポリエステル系樹脂が挙げられる。
偏光子保護フィルムの厚みは特に限定されないが、円偏光板の厚みを薄くできる点から、４０μｍ以下が好ましく、２５μｍ以下がより好ましい。
【００９７】
積層体の製造方法は特に制限されず、例えば、それぞれ用意した光学異方性層、色素含有層、および、偏光子を貼合層を介して貼り合わせる方法が挙げられる。
【００９８】
上記円偏光板は、種々の用途に適用でき、特に、反射防止用途に好適に適用できる。より具体的には、有機ＥＬ表示装置などの表示装置の反射防止用途に好適に適用できる。
【００９９】
上記第１実施形態においては、光学異方性層と偏光子との間に色素含有層が含まれる形態について述べたが、本発明はこの形態に限定されない。
例えば、図２に示すように、積層体１０Ｂは、色素含有層１４、偏光子１６、および、光学異方性層１２をこの順に含んでいてもよい。つまり、色素含有層１４は、偏光子１６の光学異方性層１２側とは反対側に配置されていてもよい。
また、図３に示すように、積層体１０Ｃは、偏光子１６、光学異方性層１２、および、色素含有層１４をこの順に含んでいてもよい。つまり、色素含有層１４は、光学異方性層１２の偏光子１６側とは反対側に配置されていてもよい。
また、上述したように、光学異方性層が複数の層で構成される場合、上記複数の層の間に色素含有層が配置されていてもよい。
さらに、積層体が式（２）の関係を満たせば、積層体は色素含有層を含んでいなくてもよい。例えば、光学異方性層または偏光子が上述した色素含有層に含まれる色素を含むことにより、色素含有層を含まない積層体であっても式（２）の関係を満たすことができる。
【０１００】
＜表示装置＞
本発明の表示装置は、上述した積層体と、表示素子とを含む。
積層体を外光反射防止用途に適用する際には、視認側に積層体を配置して、偏光子を光学異方性層よりも視認側に配置する。
積層体の構成は、上述した通りである。
表示素子としては、公知の表示素子が挙げられる。なかでも、有機ＥＬ表示素子が好ましい。有機ＥＬ表示素子は、電極間（陰極および陽極間）に有機発光層（有機エレクトロルミネッセンス層）を挟持してなる表示素子である。
【実施例】
【０１０１】
以下に、実施例および比較例を挙げて本発明の特徴をさらに具体的に説明する。以下の実施例に示す材料、使用量、割合、処理内容、および、処理手順は、本発明の趣旨を逸脱しない限り適宜変更できる。従って、本発明の範囲は以下に示す具体例により限定的に解釈されるべきものではない。
【０１０２】
＜比較例１＞
（光配向膜の作製）
Ｌａｎｇｍｕｉｒ，３２（３６），９２４５−９２５３（２０１６年）に記載された方法に従い、２−ヒドロキシエチルメタクリレート（ＨＥＭＡ）（東京化成試薬）と以下に示す桂皮酸クロリド誘導体を用いて、以下に示すモノマーｍ−１を合成した。
【０１０３】
桂皮酸クロリド誘導体
【０１０４】
2019215416.tif 000005
【０１０５】
モノマーｍ−１
【０１０６】
【化３】
2019215416.tif 000006
【０１０７】
冷却管、温度計、および、撹拌機を備えたフラスコに、溶媒として２−ブタノン（５質量部）を仕込み、フラスコ内に窒素を５ｍＬ／ｍｉｎ流しながら、水浴加熱により還流させた。得られた溶液に、モノマーｍ−１（５質量部）、サイクロマーＭ１００（ダイセル社製）（５質量部）、２，２’−アゾビス（イソブチロニトリル）（１質量部）、および、２−ブタノン（５質量部）を混合した溶液を３時間かけて滴下し、得られた反応液をさらに３時間還流状態を維持したまま撹拌した。反応終了後、反応液を室温まで放冷し、２−ブタノン（３０質量部）を加えて希釈することで約２０質量％の反応液を得た。得られた反応液を大過剰のメタノール中へ投入して重合体を沈殿させ、回収した沈殿物をろ別し、得られた沈殿物を大量のメタノールで洗浄した後、５０℃において１２時間送風乾燥して、光配向性基を有する重合体ＰＡ−１を得た。
【０１０８】
重合体ＰＡ−１
【０１０９】
【化４】
2019215416.tif 000007
【０１１０】
下記の配向膜形成用組成物１を＃２．４のワイヤーバーで連続的に市販されているトリアセチルセルロースフィルム「Ｚ−ＴＡＣ」（富士フイルム社製）上に塗布した。塗膜が形成された支持体を１４０℃の温風で１２０秒間乾燥し、続いて偏光紫外線照射（１０ｍＪ／ｃｍ２、超高圧水銀ランプ使用）して、配向膜１を形成した。
─────────────────────────────────── 
配向膜形成用組成物１
───────────────────────────────────
重合体ＰＡ−１                                  １００質量部
下記の熱酸発生剤ＰＡＧ                              ５質量部
イソプロピルアルコール                        １６．５質量部
酢酸ブチル                                    １０７２質量部
メチルエチルケトン                              ２６８質量部
───────────────────────────────────
【０１１１】
熱酸発生剤ＰＡＧ
【０１１２】
【化５】
2019215416.tif 000008
【０１１３】
（光学異方性層の作製）
下記の組成物Ａ−１を、バーコーターを用い配向膜１上に塗布した。配向膜１上に形成された塗膜を温風にて１３５℃に加熱し、その後、６０℃に冷却した後、窒素雰囲気下で高圧水銀灯を用いて波長３６５ｎｍにて１００ｍＪ／ｃｍ２の紫外線を塗膜に照射し、続いて１２０℃に加熱しながら５００ｍＪ／ｃｍ２の紫外線を照射して、液晶化合物の配向を固定化し、ポジティブＡプレートＡ−１を含むフィルムＡ−１を作製した。
【０１１４】
―――――――――――――――――――――――――――――――――― 
組成物Ａ−１
――――――――――――――――――――――――――――――――――
・液晶化合物Ｌ−１                                  ３９質量部
・液晶化合物Ｌ−２                                  ３９質量部
・液晶化合物Ｌ−３                                  １７質量部
・液晶化合物Ｌ−４                                    ５質量部
・重合開始剤ＰＩ−１                              ０．５質量部
・レベリング剤Ｔ−１                              ０．２質量部
・シクロペンタノン                                ２３５質量部
――――――――――――――――――――――――――――――――――
【０１１５】
液晶化合物Ｌ−１
【０１１６】
【化６】
2019215416.tif 000009
【０１１７】
液晶化合物Ｌ−２
【０１１８】
【化７】
2019215416.tif 000010
【０１１９】
液晶化合物Ｌ−３
【０１２０】
【化８】
2019215416.tif 000011
【０１２１】
液晶化合物Ｌ−４
【０１２２】
【化９】
2019215416.tif 000012
【０１２３】
重合開始剤ＰＩ−１
【０１２４】
【化１０】
2019215416.tif 000013
【０１２５】
レベリング剤Ｔ−１
【０１２６】
【化１１】
2019215416.tif 000014
【０１２７】
特開２０１５−２００８６１号公報の段落０１２４に記載のポジティブＣプレートと同様の方法でポジティブＣプレートＣ−１（ただし、Ｒｔｈ（５５０）が−７２ｎｍとなるように、ポジティブＣプレートの厚みは制御している）を作製した。
【０１２８】
（円偏光板の形成）
支持体であるＴＤ８０ＵＬ（富士フイルム社製）の表面を、アルカリ鹸化処理した。具体的には、上記支持体を１．５規定の水酸化ナトリウム水溶液に５５℃で２分間浸漬し、取り出した支持体を室温の水洗浴槽中で洗浄し、３０℃で０．１規定の硫酸を用いて中和した。その後、再度、得られた支持体を室温の水洗浴槽中で洗浄し、さらに１００℃の温風で乾燥した。
続いて、ヨウ素水溶液中で厚み８０μｍのロール状ポリビニルアルコールフィルムを連続して５倍に延伸し、延伸後のフィルムを乾燥して、厚み２０μｍの偏光子を得た。
得られた偏光子と、アルカリ鹸化処理が施された支持体（ＴＤ８０ＵＬ）とを貼りあわせ、片側に偏光子が露出した偏光板Ｐｏｌ−１を得た。
【０１２９】
次に、偏光子の吸収軸とポジティブＡプレートＡ−１の面内遅相軸とが４５°となるように、偏光板Ｐｏｌ−１中の偏光子とフィルムＡ−１中のポジティブＡプレートＡ−１とを粘着剤を介して貼り合せ、続いて支持体を剥離し、ポジティブＡプレートＡ−１のみを偏光子上に転写した。
続いて、同様の手順に従って、ポジティブＣプレートＣ−１をポジティブＡプレートＡ−１上に転写し、ポジティブＡプレートＡ−１とポジティブＣプレートＣ−１とを含む光学異方性層を含む円偏光板１を作製した。
【０１３０】
＜比較例２＞
組成物Ａ−１を下記の組成物Ａ−２に変更した以外は、比較例１と同様の方法で、円偏光板２を作製した。なお、比較例２においては、比較例１の（光学異方性層の作製）と同様の手順によって得られるフィルムは、ポジティブＡプレートＡ−２を含むフィルムＡ−２である。
―――――――――――――――――――――――――――――――――― 
組成物Ａ−２
――――――――――――――――――――――――――――――――――
・液晶化合物Ｌ−１                                  ４３質量部
・液晶化合物Ｌ−２                                  ４３質量部
・液晶化合物Ｌ−３                                  １４質量部
・重合開始剤ＰＩ−１                              ０．５質量部
・レベリング剤Ｔ−１                              ０．２質量部
・シクロペンタノン                                ２３５質量部
――――――――――――――――――――――――――――――――――
【０１３１】
＜比較例３＞
特開２０１７−１４２４１２号公報の段落０１５７に記載の方法により、下記色素Ａを合成した。
【０１３２】
色素Ａ（極大吸収波長：４０４ｎｍ、１０％値半幅：３８ｎｍ）
【０１３３】
【化１２】
2019215416.tif 000015
【０１３４】
下記組成の粘着剤組成物Ｎ−１を調製した。
―――――――――――――――――――――――――――――――――― 
粘着剤組成物Ｎ−１
――――――――――――――――――――――――――――――――――
・アクリル樹脂ＡＰ−１                                １００質量部
・色素Ａ                                              ０．５質量部
・架橋剤コロネートＬ                                  ０．５質量部
・シラン化合物ＫＢＭ−４０３                          ０．５質量部
・２−ブタノン                                    ６２３．５質量部
――――――――――――――――――――――――――――――――――
アクリル樹脂ＡＰ−１：特開２０１７−１４２４１２号公報の段落０１３９に記載の方法で調製
コロネートＬ：トリレンジイソシアネートのトリメチロールプロパンアダクト体の酢酸エチル溶液（固形分濃度７５％）（日本ポリウレタン（株）製）
ＫＢＭ−４０３：３−グリシドキシプロピルトリメトキシシラン（信越化学工業（株）製）
【０１３５】
離型処理が施されたポリエチレンテレフタレートフィルム（リンテック（株）製、ＳＰ−ＰＬＲ３８２０５０、以下、「セパレーター」と略記する。）の離型処理面に、粘着剤組成物Ｎ−１を、乾燥後の粘着剤層の厚みが２０μｍとなるようにアプリケーターを用いて塗布し、１００℃で１分間乾燥させて粘着剤シートＮＳ−１を作製した。
【０１３６】
偏光板中の偏光子とフィルムＡ−１中のポジティブＡプレートＡ−１とを貼り合わせる際に用いる粘着剤を、上記粘着剤シートＮＳ−１に変更した以外は、比較例１と同様の方法で、円偏光板３を作製した。
【０１３７】
＜実施例１＞
偏光板中の偏光子とフィルムＡ−２中のポジティブＡプレートＡ−２とを貼り合わせる際に用いる粘着剤を、上記粘着剤シートＮＳ−１に変更した以外は、比較例２と同様の方法で、円偏光板４を作製した。
【０１３８】
＜実施例２＞
粘着剤組成物Ｎ−１を下記粘着剤組成物Ｎ−２に変更した以外は、粘着剤シートＮＳ−１と同様の方法で、粘着剤シートＮＳ−２を作製した。
―――――――――――――――――――――――――――――――――― 
粘着剤組成物Ｎ−２
――――――――――――――――――――――――――――――――――
・アクリル樹脂ＡＰ−１                                １００質量部
・色素Ａ                                                  １質量部
・架橋剤コロネートＬ                                  ０．５質量部
・シラン化合物ＫＢＭ−４０３                          ０．５質量部
・２−ブタノン                                    ６２３．５質量部
――――――――――――――――――――――――――――――――――
【０１３９】
偏光板中の偏光子とフィルムＡ−２中のポジティブＡプレートＡ−２を貼り合わせる際に用いる粘着剤を、上記粘着剤シートＮＳ−２に変更した以外は、比較例２と同様の方法で、円偏光板５を作製した。
【０１４０】
＜実施例３＞
組成物Ａ−１を下記の組成物Ａ−３に変更し、フィルムＡ−１中のポジティブＡプレートＡ−１を貼り合わせる際に用いる粘着剤を、上記粘着剤シートＮＳ−１に変更した以外は、比較例１と同様の方法で、円偏光板６を作製した。
―――――――――――――――――――――――――――――――――― 
組成物Ａ−３
――――――――――――――――――――――――――――――――――
・液晶化合物Ｌ−１                                ４３．５質量部
・液晶化合物Ｌ−２                                ４３．５質量部
・液晶化合物Ｌ−３                                      ８質量部
・液晶化合物Ｌ−４                                      ５質量部
・重合開始剤ＰＩ−１                                ０．５質量部
・レベリング剤Ｔ−１                                ０．２質量部
・シクロペンタノン                                  ２３５質量部
――――――――――――――――――――――――――――――――――
【０１４１】
＜実施例４＞
組成物Ａ−１を下記の組成物Ａ−４に変更し、フィルムＡ−１中のポジティブＡプレートＡ−１を貼り合わせる際に用いる粘着剤を、上記粘着剤シートＮＳ−１に変更した以外は、比較例１と同様の方法で、円偏光板７を作製した。
―――――――――――――――――――――――――――――――――― 
組成物Ａ−４
――――――――――――――――――――――――――――――――――
・液晶化合物Ｌ−１                                ４５．５質量部
・液晶化合物Ｌ−２                                ４５．５質量部
・液晶化合物Ｌ−３                                      ４質量部
・液晶化合物Ｌ−４                                      ５質量部
・重合開始剤ＰＩ−１                                ０．５質量部
・レベリング剤Ｔ−１                                ０．２質量部
・シクロペンタノン                                  ２３５質量部
――――――――――――――――――――――――――――――――――
【０１４２】
＜実施例５＞
粘着剤組成物Ｎ−１を下記粘着剤組成物Ｎ−３に変更した以外は、粘着剤シートＮＳ−１と同様の方法で、粘着剤シートＮＳ−３を作製した。
―――――――――――――――――――――――――――――――――― 
粘着剤組成物Ｎ−３
――――――――――――――――――――――――――――――――――
・アクリル樹脂ＡＰ−１                                １００質量部
・色素Ｂ（５−ニトロアセナフテン）                    ０．５質量部
・架橋剤コロネートＬ                                  ０．５質量部
・シラン化合物ＫＢＭ−４０３                          ０．５質量部
・２−ブタノン                                    ６２３．５質量部
――――――――――――――――――――――――――――――――――
色素Ｂの極大吸収波長は３７５ｎｍ、１０％値半幅は５１ｎｍであった。
【０１４３】
偏光板中の偏光子とフィルムＡ−２中のポジティブＡプレートＡ−２とを貼り合わせる際に用いる粘着剤を、上記粘着剤シートＮＳ−３に変更した以外は、比較例２と同様の方法で、円偏光板８を作製した。
【０１４４】
＜実施例６＞
下記組成のアクリレート組成物Ｆ−１を調製した。
――――――――――――――――――――――――――――――――――
アクリレート組成物Ｆ−１
――――――――――――――――――――――――――――――――――
・アクリレートモノマーＡ−ＴＭＭＴ(新中村化学工業株式会社)    ５０質量部
・色素Ａ                                                        ５質量部
・重合開始剤ＰＩ−１                                        ０．５質量部
・２−ブタノン                                          ６２３．５質量部
――――――――――――――――――――――――――――――――――
【０１４５】
セパレーターの離型処理面に、上記アクリレート組成物Ｆ−１を、バーコーター＃６を用いて塗布し、１００℃で１分間乾燥させて色素Ａ含有層Ｆ−１を作製した。
【０１４６】
色素Ａ含有層Ｆ−１を、粘着剤を用いて円偏光板２の支持体面に貼り合わせ、続いてセパレーターを剥離することで、色素Ａ含有層Ｆ−１を円偏光板２に転写し、円偏光板９を作製した。
【０１４７】
＜実施例７＞
比較例２で作製した円偏光板２の支持体面に、市販のブルーカットフィルタ（ブルテクター  株式会社アユート製）を貼合し、円偏光板１０を作製した。なお、上記ブルーカットフィルタは、偏光子の光学異方性層側とは反対側の表面上に配置した。
【０１４８】
＜実施例８＞
３，３−ジヒドロキシベンジジン（２５ｇ）をＮ，Ｎ−ジメチルホルムアミド（２５０ｍＬ）に溶解し、０℃に冷却しながらｔ−ブチルカリウム（２６ｇ）を数回に分けて添加し、２０分間撹拌した。続いて、得られた溶液に１−ブロモオクタン（１．７９ｇ）をさらに添加し、徐々に温度を上げ、１０℃で５時間撹拌を続けた。ＮＭＲ（Nuclear Magnetic Resonance）を用いて反応の終了を確認した後、酢酸エチル／水で分液を行い、有機相を回収した後、濃縮して濃縮物を得た。得られた濃縮物を酢酸エチル／ヘキサンを用いたシリカゲルカラムに適用した、ベンジジン化合物（Ａ）を単離した。
ベンジジン化合物（Ａ）（２５ｇ）を酢酸エチル（１５０ｍＬ）に溶解し、ジブチルヒドロキシトルエン（２０ｍｇ）を加えた後、さらにアルデヒド（Ｂ）（１４．３２ｇ）を加えて撹拌した。その後、得られた溶液に硫酸マグネシウム（３０ｇ）を加え、さらに３０分撹拌し、その後一晩静置した。得られた溶液から硫酸マグネシウムを除去した後、８０℃で５時間加熱還流を行い、ＴＬＣ（thin-layer chromatography）にて反応完了を確認した後、室温で得られた溶液を濃縮した。得られた濃縮物に対してメタノールを加えることで、結晶性の固体を得た。得られた固体をメタノールで洗浄した後、乾燥することで、色素Ｃ（極大吸収波長：３６９ｎｍ、１０％値半幅：６８ｎｍ）を得た。
【０１４９】
【化１３】
2019215416.tif 000016
【０１５０】
下記アクリレート組成物Ｆ−２を調製した。
―――――――――――――――――――――――――――――――――― 
アクリレート組成物Ｆ−２
――――――――――――――――――――――――――――――――――
・アクリレートモノマーＡ−ＴＭＭＴ  (新中村化学工業株式会社)  ５０質量部
・色素Ｃ                                                      ５０質量部
・重合開始剤ＰＩ−１                                        ０．５質量部
・シクロペンタノン                                      ６２３．５質量部
――――――――――――――――――――――――――――――――――
【０１５１】
ガラス上に、上記アクリレート組成物Ｆ−２をスピンコート（回転数１５００ｒｐｍ）し、１００℃で１分間乾燥させて色素Ｃ含有層Ｆ−２を作製した。
【０１５２】
色素Ｃ含有層Ｆ−２を、粘着剤を用いて円偏光板２の支持体面に貼り合わせ、続いてガラスを剥離することで、円偏光板１１を作製した。
【０１５３】
＜実施例９＞
アクリレート組成物Ｆ−２のかわりに下記アクリレート組成物Ｆ−３を用いた以外は、実施例８と同様の方法で、円偏光板１２を作製した。
――――――――――――――――――――――――――――――――――
アクリレート組成物Ｆ−３
――――――――――――――――――――――――――――――――――
・アクリレートモノマーＡ−ＴＭＭＴ  (新中村化学工業株式会社)  ５０質量部
・色素Ｃ                                                      ２５質量部
・重合開始剤ＰＩ−１                                        ０．５質量部
・シクロペンタノン                                      ６２３．５質量部
――――――――――――――――――――――――――――――――――
【０１５４】
＜実施例１０＞
アクリレート組成物Ｆ−２のかわりに下記アクリレート組成物Ｆ−４を用いた以外は、実施例８と同様の方法で、円偏光板１３を作製した。
―――――――――――――――――――――――――――――――――― 
アクリレート組成物Ｆ−４
――――――――――――――――――――――――――――――――――
・アクリレートモノマーＡ−ＴＭＭＴ  (新中村化学工業株式会社)    ５０質量部
・色素Ｃ                                                        ５０質量部
・重合開始剤ＰＩ−１                                          ０．５質量部
・シクロペンタノン                                            ３００質量部
――――――――――――――――――――――――――――――――――
【０１５５】
＜実施例１１＞
比較例２で作製した円偏光板２のポジティブＣプレートＣ−１面に比較例３で作製した粘着剤シートＮＳ−１を貼合し、円偏光板１４を作製した。
【０１５６】
実施例１〜１１、および、比較例１〜３で作製した円偏光板の各種評価結果を表１にまとめて示す。
【０１５７】
＜光学特性の測定＞
ＡｘｏＳｃａｎ  ＯＰＭＦ−１（オプトサイエンス社製）を用いて、波長４２５ｎｍ、４５０ｎｍ、および、５５０ｎｍにおいて、Ｒｅの光入射角度依存性および光軸の傾斜角（即ち、層の屈折率が最大となる方向の、上記層面に対する傾き）を測定し、光学異方性層およびポジティブＡプレートに関してＲｅ（４２５）、Ｒｅ（４５０）、Ｒｅ（５５０）、および、Ｒｔｈ（５５０）をそれぞれ求めた。
【０１５８】
＜膜厚測定＞
反射分光膜厚計ＦＥ３０００（大塚電子株式会社製）を用いて、ポジティブＡプレート、ポジティブＣプレート、および、色素含有層の厚みを測定した。
【０１５９】
＜吸収測定＞
色素含有粘着剤シート、色素含有層、および、円偏光板の吸収特性を分光光度計（ＵＶ−３１５０；（株）島津製作所製）により測定した。結果を表１に示す。
表中のＡ（４２５）は波長４２５ｎｍにおける吸光度、Ｔ（４２５）は波長４２０ｎｍにおける透過率（％）、Ａ（４５０）は波長４５０ｎｍにおける吸光度、Ｔ（４５０）は波長４５０ｎｍにおける透過率（％）を表す。
【０１６０】
＜反射防止性能の評価＞
有機ＥＬ表示素子搭載のＳＡＭＳＵＮＧ社製ＧＡＬＡＸＹ  Ｓ  ＩＶを分解し、円偏光板を剥離して、実施例１〜１１および比較例１〜３の円偏光板を粘着剤を用いてそれぞれ有機ＥＬ表示素子上に貼合し、有機ＥＬ表示装置を作製した。実施例１０で作製した円偏光板１３は、ポジティブＣプレートＣ−１上に貼合された粘着剤シートＮＳ−１を用いて、有機ＥＬ表示素子上に貼合した。
得られた有機ＥＬ表示素子を用いて、以下の（反射率）および（反射色味）の評価を行った。
【０１６１】
（反射率）
測色計（コニカミノルタ製、ＣＭ−２０２２）を用い、ＳＣＥ（Specular component excluded）モードで測定し、得られたＹ値を、比較例１を基準として下記の基準で評価した。
Ａ：比較例１でのＹ値に対し、Ｙ値の割合が７０％以下である場合
Ｂ：比較例１でのＹ値に対し、Ｙ値の割合が７０％超９０％以下である場合
Ｃ：比較例１でのＹ値に対し、Ｙ値の割合が９０％超である場合
【０１６２】
（反射色味）
測色計（コニカミノルタ製、ＣＭ−２０２２）を用い、ＳＣＥ（Specular component excluded）モードで測定し、得られたａ＊値およびｂ＊値から、下記の計算式で色味の指標｜ａ＊ｂ＊｜を算出し、下記の基準で評価した。
｜ａ＊ｂ＊｜＝｛（ａ＊）２＋（ｂ＊）２｝０．５
Ａ：｜ａ＊ｂ＊｜が比較例１以下の場合
Ｂ：｜ａ＊ｂ＊｜が比較例１より大きく、比較例１の１．５倍以下の場合
Ｃ：｜ａ＊ｂ＊｜が比較例１の１．５倍より大きく、比較例１の２．０倍以下の場合
Ｄ：｜ａ＊ｂ＊｜が比較例１の２．０倍より大きい場合
【０１６３】
表１中、「光学異方性層」欄は、各実施例および比較例中の光学異方性層全体（ポジティブＡプレートとポジティブＣプレートとの積層体）の各特性を示す。
なお、各実施例および比較例において、光学異方性層の面内遅相軸と偏光子の吸収軸とのなす角度が４５°であった。
【０１６４】
表１中、「色素含有層」欄の「配置位置」欄において、「Ｘ」は色素含有層が光学異方性層と偏光子との間に位置することを表し、「Ｙ」は色素含有層が偏光子の光学異方性層側とは反対側の表面側に位置することを表し、「Ｚ」は色素含有層が光学異方性層の偏光子側とは反対側の表面側に位置することを表す。
【０１６５】
【表１】
2019215416.tif 000017
【０１６６】
表１に示すように、本発明の積層体を用いた場合、所望の効果が得られることが確認された。
なお、実施例８〜１０と他の実施例との比較より、Ａ（４２５）／Ａ（４５０）が０．２００未満の場合、反射色味がより優れることが確認された。
実施例３と４との比較より、式（１−２）：Ｒｅ（４５０）／Ｒｅ（５５０）≦０．８０の関係を満たす場合、反射率がより低減されることが確認された。
実施例１と２との比較より、Ｔ（４５０）が３５％以上の場合、反射色味がより優れることが確認された。
【符号の説明】
【０１６７】
１０Ａ，１０Ｂ，１０Ｃ    積層体
１２    光学異方性層
１４    色素含有層
１６    偏光子
【図１】
2019215416.tif 000018
【図２】
2019215416.tif 000019
【図３】
2019215416.tif 000020
【図４】
2019215416.tif 000021